(57)【要約】【課題】極薄銅箔とポリイミド樹脂層との接着強度が高く、しかも極薄銅箔における皺の発生が十分に抑止された両面フレキシブル銅張積層基板を効率良く且つ確実に得ることが可能な両面フレキシブル銅張積層基板の製造方法を提供すること【解決手段】キャリア上に剥離層を介して極薄銅箔が形成されているキャリア付極薄銅箔から前記キャリアを剥離してなる極薄銅箔を両面に備える両面フレキシブル銅張積層基板の製造方法であって、  前記キャリア付極薄銅箔の極薄銅箔の表面にポリイミド樹脂層を形成してキャリア付片面フレキシブル銅張積層基板を得る工程と、  他の前記キャリア付極薄銅箔を１２０℃以上の温度条件下で５分間以上加熱することにより焼鈍処理を施す工程と、  前記焼鈍処理後のキャリア付極薄銅箔を、キャリアが外側になるようにして、前記キャリア付片面フレキシブル銅張積層基板のポリイミド樹脂層の表面に積層してキャリア付両面フレキシブル銅張積層基板を得る工程と、  前記キャリア付両面フレキシブル銅張積層基板から前記キャリアを剥離して前記両面フレキシブル銅張積層基板を得る工程と、を含むことを特徴とする両面フレキシブル銅張積層基板の製造方法。【選択図】なし【特許請求の範囲】
【請求項１】
キャリア上に剥離層を介して極薄銅箔が形成されているキャリア付極薄銅箔から前記キャリアを剥離してなる極薄銅箔を両面に備える両面フレキシブル銅張積層基板の製造方法であって、
前記キャリア付極薄銅箔の極薄銅箔の表面にポリイミド樹脂層を形成してキャリア付片面フレキシブル銅張積層基板を得る工程と、
他の前記キャリア付極薄銅箔を１２０℃以上の温度条件下で５分間以上加熱することにより焼鈍処理を施す工程と、
前記焼鈍処理後のキャリア付極薄銅箔を、キャリアが外側になるようにして、前記キャリア付片面フレキシブル銅張積層基板のポリイミド樹脂層の表面に積層してキャリア付両面フレキシブル銅張積層基板を得る工程と、
前記キャリア付両面フレキシブル銅張積層基板から前記キャリアを剥離して前記両面フレキシブル銅張積層基板を得る工程と、
を含むことを特徴とする両面フレキシブル銅張積層基板の製造方法。
【請求項２】
キャリア上に剥離層を介して極薄銅箔が形成されているキャリア付極薄銅箔から前記キャリアを剥離してなる極薄銅箔を一方の面に、且つ他の銅箔を他方の面に備える両面フレキシブル銅張積層基板の製造方法であって、
前記銅箔の表面にポリイミド樹脂層を形成して片面フレキシブル銅張積層基板を得る工程と、
前記キャリア付極薄銅箔を１２０℃以上の温度条件下で５分間以上加熱することにより焼鈍処理を施す工程と、
前記焼鈍処理後のキャリア付極薄銅箔を、キャリアが外側になるようにして、前記片面フレキシブル銅張積層基板のポリイミド樹脂層の表面に積層してキャリア付両面フレキシブル銅張積層基板を得る工程と、
前記キャリア付両面フレキシブル銅張積層基板から前記キャリアを剥離して前記両面フレキシブル銅張積層基板を得る工程と、
を含むことを特徴とする両面フレキシブル銅張積層基板の製造方法。
【請求項３】
前記焼鈍処理後のキャリア付極薄銅箔が、温度を３０℃から３９５℃まで変化させた場合における、前記キャリアの伸び率（ΔＬ１／Ｌ０）と前記極薄銅箔の伸び率（ΔＬ２／Ｌ０）との差の絶対値（｜ΔＬ１−ΔＬ２｜／Ｌ０）の最大値が０〜１．５％の範囲となるものであることを特徴とする請求項１又は２に記載の両面フレキシブル銅張積層基板の製造方法。
【請求項４】
前記焼鈍処理後のキャリア付極薄銅箔が、温度を３００℃から３９５℃まで変化させた場合における、前記キャリアの熱膨張係数（α１）と前記極薄銅箔の熱膨張係数（α２）との差の絶対値（｜α１−α２｜）の平均値が０〜１００ｐｐｍ／Ｋの範囲となるものであることを特徴とする請求項１〜３のうちのいずれか一項に記載の両面フレキシブル銅張積層基板の製造方法。
【請求項５】
前記焼鈍処理における処理温度が１５０〜２５０℃の範囲であることを特徴とする請求項１〜４のうちのいずれか一項に記載の両面フレキシブル銅張積層基板の製造方法。
【請求項６】
前記焼鈍処理における処理時間が１５〜９０分間の範囲であることを特徴とする請求項１〜５のうちのいずれか一項に記載の両面フレキシブル銅張積層基板の製造方法。
【請求項７】
前記キャリア付極薄銅箔の極薄銅箔の厚みが０．１〜１０μｍであり、且つ前記キャリアの厚みが５〜１００μｍであることを特徴とする請求項１〜６のうちのいずれか一項に記載の両面フレキシブル銅張積層基板の製造方法。
【請求項８】
前記ポリイミド樹脂層が、熱膨張係数が２０ｐｐｍ／Ｋ以上の高熱膨張性樹脂層と熱膨張係数が２０ｐｐｍ／Ｋ未満の低熱膨張性樹脂層とを備える積層体であり、且つ該積層体の熱膨張係数が１５〜２５ｐｐｍ／Ｋの範囲であることを特徴とする請求項１〜７のうちのいずれか一項に記載の両面フレキシブル銅張積層基板の製造方法。
【請求項９】
キャリア上に剥離層を介して極薄銅箔が形成されているキャリア付極薄銅箔を両面に備えるキャリア付両面フレキシブル銅張積層基板の製造方法であって、
前記キャリア付極薄銅箔の極薄銅箔の表面にポリイミド樹脂層を形成してキャリア付片面フレキシブル銅張積層基板を得る工程と、
他の前記キャリア付極薄銅箔を１２０℃以上の温度条件下で５分間以上加熱することにより焼鈍処理を施す工程と、
前記焼鈍処理後のキャリア付極薄銅箔を、キャリアが外側になるようにして、前記キャリア付片面フレキシブル銅張積層基板のポリイミド樹脂層の表面に積層してキャリア付両面フレキシブル銅張積層基板を得る工程と、
を含むことを特徴とするキャリア付両面フレキシブル銅張積層基板の製造方法。
【請求項１０】
キャリア上に剥離層を介して極薄銅箔が形成されているキャリア付極薄銅箔を一方の面に、且つ他の銅箔を他方の面に備えるキャリア付両面フレキシブル銅張積層基板の製造方法であって、
前記銅箔の表面にポリイミド樹脂層を形成して片面フレキシブル銅張積層基板を得る工程と、
前記キャリア付極薄銅箔を１２０℃以上の温度条件下で５分間以上加熱することにより焼鈍処理を施す工程と、
前記焼鈍処理後のキャリア付極薄銅箔を、キャリアが外側になるようにして、前記片面フレキシブル銅張積層基板のポリイミド樹脂層の表面に積層してキャリア付両面フレキシブル銅張積層基板を得る工程と、
を含むことを特徴とするキャリア付両面フレキシブル銅張積層基板の製造方法。
【発明の詳細な説明】
【技術分野】
【０００１】
本発明は、キャリア付極薄銅箔を用いた両面フレキシブル銅張積層基板及びキャリア付両面フレキシブル銅張積層基板の製造方法に関する。
【背景技術】
【０００２】
近年、電子機器の高機能化、軽薄短小化に伴い、ファインピッチ化に対応可能なフレキシブルプリント基板の材料が要求されている。このようなフレキシブルプリント基板においては、回路形成する方法として、銅箔をエッチングして配線を形成する手法、すなわち、サブトラクティブ工法が主として用いられている。そして、このようなサブトラクティブ工法を用いて製造される両面銅張積層板の配線においても１００μｍピッチ以下が要求されており、そのため使用される銅箔の厚みは２０μｍ以下であることが必要とされる。しかしながら、両面銅張積層基板を用いた多層基板は、層間に穴あけ加工を行い、銅メッキにて導通させる際に回路を形成する同時に銅メッキされることから銅箔厚みが増してしまうという問題があり、両面銅張積層基板の銅箔の厚みをより薄くすることが要求されている。
【０００３】
このような問題を解決するために、例えば、特開２００３−３４０９６３号公報（特許文献１）には、キャリア上に剥離層を介して極薄銅箔が形成されている複合銅箔（以下、キャリア付極薄銅箔という）を用いて、銅箔の厚みが薄い両面銅張積層基板を得る技術が開示されている。また、このような技術に関連して、例えば、特開２００１−１４００９１号公報には、キャリア箔層を構成する素材の熱膨張率と電解銅箔層を構成する素材の熱膨張率との差が４×１０−７／ｄｅｇ以上であるキャリア付極薄銅箔が開示されている。さらに、特開２００３−９４５５３号公報（特許文献３）には、持体銅箔と極薄銅箔との間に、Ｃｕ−Ｎｉ−Ｍｏ合金からなる剥離層を有するキャリア付極薄銅箔が開示されている。
【０００４】
しかしながら、上記特許文献等に記載のようなキャリア付極薄銅箔を用いて両面銅張積層基板を製造した場合には、キャリア付極薄銅箔を高温（例えば３００℃以上）でラミネート等により積層した際に極薄銅箔に皺が発生するという問題があった。また、このような両面銅張積層基板においては、極薄銅箔と樹脂層との接着強度が不十分であり、チップオンフィルム（ＣＯＦ）用途のような微細細線で且つ高温での実装を必要とする用途に用いることは困難であった。
【０００５】
一方、極薄銅箔と樹脂層との接着強度を改善するための技術として、例えば、特開２００４−４２５７９号公報には、キャリア付き極薄銅箔と熱圧着性の芳香族ポリイミド層及び高耐熱性の芳香族ポリイミド層からなる熱圧着性多層ポリイミドフィルムとが加圧下に熱圧着−冷却して積層されてなり、銅箔と熱圧着性多層ポリイミドフィルムとの接着強度が０．７Ｎ／ｍｍ以上で、キャリアと銅箔との剥離強度が０．２Ｎ／ｍｍ以下である両面銅張積層基板が開示されている。しかしながら、上記特許文献４に記載のような両面銅張積層基板も、極薄銅箔と樹脂層との接着強度の点で未だ必ずしも十分なものではなかった。
【特許文献１】特開２００３−３４０９６３号公報
【特許文献２】特開２００１−１４００９１号公報
【特許文献３】特開２００３−９４５５３号公報
【特許文献４】特開２００４−４２５７９号公報
【発明の開示】
【発明が解決しようとする課題】
【０００６】
本発明は、上記従来技術の有する課題に鑑みてなされたものであり、極薄銅箔とポリイミド樹脂層との接着強度が高く、しかも極薄銅箔における皺の発生が十分に抑止された両面フレキシブル銅張積層基板を効率良く且つ確実に得ることが可能な両面フレキシブル銅張積層基板の製造方法を提供することを目的とする。
【課題を解決するための手段】
【０００７】
本発明者らは、上記目的を達成すべく鋭意研究を重ねた結果、キャリア上に剥離層を介して極薄銅箔が形成されているキャリア付極薄銅箔から前記キャリアを剥離してなる極薄銅箔を備える両面フレキシブル銅張積層基板の製造方法において、キャリア付極薄銅箔に特定の焼鈍処理を施し、その後、このキャリア付極薄銅箔を片面フレキシブル銅張積層基板に積層することによって、極薄銅箔とポリイミド樹脂層との接着強度が高く、しかも極薄銅箔における皺の発生が十分に抑止された両面フレキシブル銅張積層基板を効率良く且つ確実に得ることが可能となることを見出し、本発明を完成するに至った。
【０００８】
すなわち、本発明の両面フレキシブル銅張積層基板の第１の製造方法は、キャリア上に剥離層を介して極薄銅箔が形成されているキャリア付極薄銅箔から前記キャリアを剥離してなる極薄銅箔を両面に備える両面フレキシブル銅張積層基板の製造方法であって、
前記キャリア付極薄銅箔の極薄銅箔の表面にポリイミド樹脂層を形成してキャリア付片面フレキシブル銅張積層基板を得る工程と、
他の前記キャリア付極薄銅箔を１２０℃以上の温度条件下で５分間以上加熱することにより焼鈍処理を施す工程と、
前記焼鈍処理後のキャリア付極薄銅箔を、キャリアが外側になるようにして、前記キャリア付片面フレキシブル銅張積層基板のポリイミド樹脂層の表面に積層してキャリア付両面フレキシブル銅張積層基板を得る工程と、
前記キャリア付両面フレキシブル銅張積層基板から前記キャリアを剥離して前記両面フレキシブル銅張積層基板を得る工程と、
を含むことを特徴とする方法である。
【０００９】
また、本発明の両面フレキシブル銅張積層基板の第２の製造方法は、キャリア上に剥離層を介して極薄銅箔が形成されているキャリア付極薄銅箔から前記キャリアを剥離してなる極薄銅箔を一方の面に、且つ他の銅箔を他方の面に備える両面フレキシブル銅張積層基板の製造方法であって、
前記銅箔の表面にポリイミド樹脂層を形成して片面フレキシブル銅張積層基板を得る工程と、
前記キャリア付極薄銅箔を１２０℃以上の温度条件下で５分間以上加熱することにより焼鈍処理を施す工程と、
前記焼鈍処理後のキャリア付極薄銅箔を、キャリアが外側になるようにして、前記片面フレキシブル銅張積層基板のポリイミド樹脂層の表面に積層してキャリア付両面フレキシブル銅張積層基板を得る工程と、
前記キャリア付両面フレキシブル銅張積層基板から前記キャリアを剥離して前記両面フレキシブル銅張積層基板を得る工程と、
を含むことを特徴とする方法である。
【００１０】
さらに、本発明の両面フレキシブル銅張積層基板の第１及び第２の製造方法においては、前記焼鈍処理後のキャリア付極薄銅箔が、温度を３０℃から３９５℃まで変化させた場合における、前記キャリアの伸び率（ΔＬ１／Ｌ０）と前記極薄銅箔の伸び率（ΔＬ２／Ｌ０）との差の絶対値（｜ΔＬ１−ΔＬ２｜／Ｌ０）の最大値が０〜１．５％の範囲となるものであることが好ましい。
【００１１】
また、本発明の両面フレキシブル銅張積層基板の第１及び第２の製造方法においては、前記焼鈍処理後のキャリア付極薄銅箔が、温度を３００℃から３９５℃まで変化させた場合における、前記キャリアの熱膨張係数（α１）と前記極薄銅箔の熱膨張係数（α２）との差の絶対値（｜α１−α２｜）の平均値が０〜１００ｐｐｍ／Ｋの範囲となるものであることが好ましい。
【００１２】
さらに、本発明の両面フレキシブル銅張積層基板の第１及び第２の製造方法においては、前記焼鈍処理における処理温度が１５０〜２５０℃の範囲であることが好ましい。
【００１３】
また、本発明の両面フレキシブル銅張積層基板の第１及び第２の製造方法においては、前記焼鈍処理における処理時間が１５〜９０分間の範囲であることが好ましい。
【００１４】
さらに、本発明の両面フレキシブル銅張積層基板の第１及び第２の製造方法においては、前記キャリア付極薄銅箔の極薄銅箔の厚みが０．１〜１０μｍであり、且つ前記キャリアの厚みが５〜１００μｍであることが好ましい。
【００１５】
また、本発明の両面フレキシブル銅張積層基板の第１及び第２の製造方法においては、前記ポリイミド樹脂層が、熱膨張係数が２０ｐｐｍ／Ｋ以上の高熱膨張性樹脂層と熱膨張係数が２０ｐｐｍ／Ｋ未満の低熱膨張性樹脂層とを備える積層体であり、且つ該積層体の熱膨張係数が１５〜２５ｐｐｍ／Ｋの範囲であることが好ましい。
【００１６】
本発明のキャリア付両面フレキシブル銅張積層基板の第１の製造方法は、キャリア上に剥離層を介して極薄銅箔が形成されているキャリア付極薄銅箔を両面に備えるキャリア付両面フレキシブル銅張積層基板の製造方法であって、
前記キャリア付極薄銅箔の極薄銅箔の表面にポリイミド樹脂層を形成してキャリア付片面フレキシブル銅張積層基板を得る工程と、
他の前記キャリア付極薄銅箔を１２０℃以上の温度条件下で５分間以上加熱することにより焼鈍処理を施す工程と、
前記焼鈍処理後のキャリア付極薄銅箔を、キャリアが外側になるようにして、前記キャリア付片面フレキシブル銅張積層基板のポリイミド樹脂層の表面に積層してキャリア付両面フレキシブル銅張積層基板を得る工程と、
を含むことを特徴とする方法である。
【００１７】
本発明のキャリア付両面フレキシブル銅張積層基板の第２の製造方法は、キャリア上に剥離層を介して極薄銅箔が形成されているキャリア付極薄銅箔を一方の面に、且つ他の銅箔を他方の面に備えるキャリア付両面フレキシブル銅張積層基板の製造方法であって、
前記銅箔の表面にポリイミド樹脂層を形成して片面フレキシブル銅張積層基板を得る工程と、
前記キャリア付極薄銅箔を１２０℃以上の温度条件下で５分間以上加熱することにより焼鈍処理を施す工程と、
前記焼鈍処理後のキャリア付極薄銅箔を、キャリアが外側になるようにして、前記片面フレキシブル銅張積層基板のポリイミド樹脂層の表面に積層してキャリア付両面フレキシブル銅張積層基板を得る工程と、
を含むことを特徴とする方法である。
【００１８】
なお、本発明の両面フレキシブル銅張積層基板の製造方法によって極薄銅箔とポリイミド樹脂層との接着強度が高く、しかも極薄銅箔における皺の発生が十分に抑止された両面フレキシブル銅張積層基板を効率良く且つ確実に得ることが可能となる理由は必ずしも定かではないが、本発明者らは以下のように推察する。すなわち、片面フレキシブル銅張積層基板にキャリア付極薄銅箔をラミネート等の方法で積層する際には、前記キャリア付極薄銅箔に急激な熱負荷がかかる。そして、このような急激な熱負荷によって前記キャリア付極薄銅箔におけるキャリアと極薄銅箔との間に伸びの度合いの差が生ずることにより、キャリア付極薄銅箔が変形し、それが片面フレキシブル銅張積層基板に積層されるため、両面フレキシブル銅張積層基板に皺が発生するものと本発明者らは推察する。
【００１９】
これに対し、本発明の両面フレキシブル銅張積層基板の製造方法においては、前記キャリア付極薄銅箔を積層する前に、前記キャリア付極薄銅箔に特定の焼鈍処理を施している。このような焼鈍処理によって前記キャリア付極薄銅箔におけるキャリアと極薄銅箔との間に伸びの度合いの差を小さくすることができ、前記キャリアと前記極薄銅箔との間の伸び率や熱膨張係数の差も特定の範囲とすることができる。そのため、上記のような急激な熱負荷が焼鈍処理後のキャリア付極薄銅箔にかかった場合であっても、前記極薄銅箔における皺の発生が十分に抑止される。また、このように本発明においては前記極薄銅箔における皺の発生が十分に抑止されるため、片面フレキシブル銅張積層基板にキャリア付極薄銅箔を積層する際の温度を適宜選択することが可能となり、例えばその温度を３００度以上という高温にすることも可能となる。そのため、本発明の両面フレキシブル銅張積層基板の製造方法によれば、ポリイミド樹脂層と前記極薄銅箔との接着強度が高い両面フレキシブル銅張積層基板を効率良く且つ確実に得ることが可能となるものと本発明者らは推察する。
【発明の効果】
【００２０】
本発明によれば、極薄銅箔とポリイミド樹脂層との接着強度が高く、しかも極薄銅箔における皺の発生が十分に抑止された両面フレキシブル銅張積層基板を効率良く且つ確実に得ることが可能な両面フレキシブル銅張積層基板の製造方法を提供することが可能となる。
【発明を実施するための最良の形態】
【００２１】
以下、本発明をその好適な実施形態に即して詳細に説明する。
【００２２】
＜両面フレキシブル銅張積層基板及びキャリア付両面フレキシブル銅張積層基板の第１の製造方法＞
先ず、本発明の両面フレキシブル銅張積層基板及びキャリア付両面フレキシブル銅張積層基板の第１の製造方法について説明する。本発明の両面フレキシブル銅張積層基板の第１の製造方法は、キャリア上に剥離層を介して極薄銅箔が形成されているキャリア付極薄銅箔から前記キャリアを剥離してなる極薄銅箔を両面に備える両面フレキシブル銅張積層基板の製造方法である。また、本発明のキャリア付両面フレキシブル銅張積層基板の第１の製造方法は、キャリア上に剥離層を介して極薄銅箔が形成されているキャリア付極薄銅箔を両面に備える両面フレキシブル銅張積層基板の製造方法である。
【００２３】
（第１の工程）
本発明の第１の製造方法においては、前記キャリア付極薄銅箔の極薄銅箔の表面にポリイミド樹脂層を形成してキャリア付片面フレキシブル銅張積層基板を得る（第１の工程）。
【００２４】
このような第１の工程においては、先ず、キャリア付極薄銅箔を準備する。このようなキャリア付極薄銅箔は、キャリア上に剥離層を介して極薄銅箔が形成されているものである。そして、このようなキャリアの材料としては、例えば、銅、鉄、アルミニウム等の金属、それらの金属を主成分とする合金、エンジニアリングプラスチックス等の耐熱性樹脂を挙げることができる。これらの材料の中でも、ハンドリング性に優れ且つ安価であるという観点から、銅、銅を主成分とする合金が好ましい。また、このようなキャリアの厚さとしては、厚みが５〜１００μｍの範囲であることが好ましく、１２〜５０μｍの範囲であることがより好ましく、１２〜３０μｍの範囲が特に好ましい。前記キャリアの厚みが前記下限未満では、基板の製造における搬送性が安定しない傾向にあり、他方、前記上限を超えると、後工程において剥離されるキャリアの量が増加し、しかもこのようなキャリアは再利用の適用が困難であるため、経済的に不利益となる傾向にある。
【００２５】
このようなキャリア付極薄銅箔にかかる極薄銅箔は、得られる両面フレキシブル銅張積層基板の銅箔となるものである。このような極薄銅箔の厚さとしては、厚みが０．１〜１０μｍの範囲であることが好ましく、０．３〜６μｍの範囲であることがより好ましく、１〜３μｍの範囲であることが特に好ましい。極薄銅箔の厚みが前記下限未満では、ピンホールが存在しやすく、安定した回路の形成に不具合が生じる傾向にあり、他方、前記上限を超えると得られる両面フレキシブル銅張積層基板において微細な回路形成が困難となる傾向にある。さらに、このような極薄銅箔の表面粗度（Ｒｚ）は、得られる両面フレキシブル銅張積層基板に回路形成処理を施した場合におけるパターン形状及び直線性の観点から、１μｍ以下であることが好ましく、０．０１〜０．１μｍの範囲であることがより好ましい。なお、表面粗度（Ｒｚ）とは、ＪＩＳ  Ｂ  ０６０１に記載された方法に準じて表面粗さにおける十点平均粗さを測定した値を示す。
【００２６】
このようなキャリア付極薄銅箔にかかる剥離層は、極薄銅箔とキャリアとの剥離を容易にする目的（又は弱接着性を与える目的）で設けられるものである。このような剥離層の厚さとしてはより薄いことが望ましく、厚みが０．５μｍ以下であることが好ましく、５０〜１００ｎｍの範囲であることがより好ましい。このような剥離層の材料としては、極薄銅箔とキャリアとの剥離を安定して容易にするものであればよく、特に限定はされないが、銅、クロム、ニッケル、コバルト等の金属、これらの金属の元素を含む化合物を挙げることができる。また、このような剥離層の材料として、例えば特許文献１に記載されているような有機化合物系材料も使用でき、必要に応じて弱粘接着剤を使用することができる。
【００２７】
このような第１の工程においては、次に、前述したキャリア付極薄銅箔の極薄銅箔の表面にポリイミド樹脂層を形成してキャリア付片面フレキシブル銅張積層基板を得る。このようなポリイミド樹脂層は、ポリイミド樹脂からなる層であって、両面フレキシブル銅張積層基板の絶縁層として機能する層である。
【００２８】
また、このようなポリイミド樹脂層は、ポリイミド樹脂からなる単一の層であってもよいが、ポリイミド樹脂からなる複数の層を備える積層体であってもよい。さらに、このようなポリイミド樹脂層は、ポリイミド樹脂層と極薄銅箔との接着強度の観点から、熱膨張係数が２０ｐｐｍ／Ｋ以上（より好ましくは、３０〜１００ｐｐｍ／Ｋの範囲）の高熱膨張性樹脂層と熱膨張係数が２０ｐｐｍ／Ｋ未満（より好ましくは、０〜１９ｐｐｍ／Ｋの範囲）の低熱膨張性樹脂層とを備える積層体であることが好ましい。また、このような積層体の熱膨張係数は１５〜２５ｐｐｍ／Ｋの範囲であることが好ましく、１５〜２３ｐｐｍ／Ｋの範囲であることがより好ましく、１５〜２０ｐｐｍ／Ｋの範囲であることが特に好ましい。なお、このようにポリイミド樹脂層が積層体である場合には、ポリイミド樹脂層と極薄銅箔との接着強度の観点から、銅箔と接する層が高熱膨張性樹脂層であることが好ましい。
【００２９】
このようなポリイミド樹脂とは、樹脂骨格中にイミド結合を有するものをいう。そして、このようなポリイミド樹脂としては、例えば、ポリイミド、ポリアミドイミド、ポリイミドエステル、ポリベンズイミダゾールが挙げられる。また、これらのポリイミド樹脂は、原料となるジアミンと酸無水物（酸二無水物）とをイミド化することにより得ることができる。
【００３０】
このようなポリイミド樹脂の原料となるジアミンとしては、例えば、４，４’−ジアミノジフェニルエーテル（ＤＡＰＥ）、１，３−ビス（４−アミノフェノキシ）ベンゼン（１，３−ＢＡＢ）、２，２’−ビス〔４−（４−アミノフェノキシ）フェニル〕プロパン（ＢＡＰＰ）、４，４’−ジアミノ−２，２’−ジメチルビフェニル（ＤＡＤＭＢ）、２−メトキシ−４，４’−ジアミノベンズアニリド（ＭＡＢＡ）を挙げることができる。また、このようなポリイミド樹脂の原料となる酸無水物としては、例えば、無水ピロメリット酸（ＰＭＤＡ）、３，３’，４，４’−ビフェニルテトラカルボン酸二無水物（ＢＰＤＡ）、３，３’，４，４’−ベンゾフェノンテトラカルボン酸二無水物（ＢＴＤＡ）、３，３’，４，４’−ジフェニルスルホンテトラカルボン酸二無水物（ＤＳＤＡ）を挙げることができる。これらのジアミン及び酸無水物は、１種を単独で又は２種以上を組み合わせて使用することができる。
【００３１】
また、これらのポリイミド樹脂の原料の中でも、前記高熱膨張性樹脂層を形成する場合においては、ジアミンとして、ＤＡＰＥ、１，３−ＢＡＢ、ＢＡＰＰ等を用いることが好ましく、ＤＡＰＥ、ＢＡＰＰを用いることがより好ましい。また、酸無水物として、ＰＭＤＡ、ＢＰＤＡ、ＢＴＤＡ、ＤＳＤＡ等を用いることが好ましく、ＰＭＤＡ、ＢＰＤＡ、ＢＴＤＡを用いることがより好ましい。これらのジアミン及び酸無水物は、１種を単独で又は２種以上を組み合わせて使用することができる。一方、前記低熱膨張性樹脂層を形成する場合においては、ジアミンとして、ＤＡＤＭＢ、ＭＡＢＡ、１，３−ＢＡＢ等を用いることが好ましく、ＤＡＤＭＢ、１，３−ＢＡＢを用いることがより好ましい。また、酸無水物として、ＰＭＤＡ、ＢＰＤＡを用いることが好ましい。これらのジアミン及び酸無水物は、１種を単独で又は２種以上を組み合わせて使用することができる。
【００３２】
以上説明したようなポリイミド樹脂層を形成する方法としては、前記ポリイミド樹脂の原料を含有するポリイミド樹脂前駆体溶液、前記ポリイミド樹脂を含有するポリイミド樹脂溶液等の樹脂溶液を準備し、この樹脂溶液を前記極薄銅箔の表面に塗工し、その後乾燥及び熱処理してポリイミド樹脂層を形成する方法を挙げられる。このような樹脂溶液に用いる溶媒としては、例えば、Ｎ，Ｎ−ジメチルアセトアミド（ＤＭＡｃ）、ｎ−メチルピロリジノン、２−ブタノン、ジグライム、キシレンを挙げることができる。これらの溶媒は、１種を単独で又は２種以上を組み合わせて使用することができる。
【００３３】
また、このような樹脂溶液の塗工方法としては、適宜公知の方法を用いることができ、例えば、ロールコーター、ダイコーター、バーコーターを挙げることができる。さらに、このような樹脂溶液の塗布量としては、ポリイミド樹脂層の厚みが５〜１００μｍの範囲（より好ましくは１０〜５０μｍの範囲）となるような量とすることが好ましい。さらに、このような塗工方法においては、ポリイミド樹脂層の厚みのばらつきが±１．５μｍの範囲内となるように塗工することが好ましい。
【００３４】
そして、このような樹脂溶液が前記極薄銅箔の表面に塗工された後に、乾燥及び熱処理をすることによりポリイミド樹脂層を形成することができる。このような乾燥の条件としては、樹脂用液中の溶媒を除去できる条件であればよく、例えば温度が１００℃以上であればよい。また、このような熱処理は、１２０℃以上の温度で行われる処理であればよく、単に樹脂溶液中の溶媒をさらに除去するための処理であってもよいが、樹脂の性状改質やイミド化等の反応がなされる処理であることが好ましい。例えば、樹脂溶液としてポリイミド樹脂前駆体溶液を用いる場合には、このような熱処理の温度が１２０〜３５０℃の範囲であることが好ましく、このような熱処理の時間が１５分以上であることが好ましい。
【００３５】
（第２の工程）
また、本発明の第１の製造方法においては、他の前記キャリア付極薄銅箔を１２０℃以上の温度条件下で５分間以上加熱することにより焼鈍処理を施す（第２の工程）。
【００３６】
このような第２の工程においては、先ず、前述した第１の工程によりポリイミド樹脂層が形成されたキャリア付極薄銅箔とは別にキャリア付極薄銅箔を準備する。このようなキャリア付極薄銅箔としては、前記説明した通りのものを用いる。
【００３７】
このような第２の工程においては、次に、キャリア付極薄銅箔に焼鈍処理を施す。このような焼鈍処理とは、キャリア付極薄銅箔を１２０℃以上の温度条件下で５分間以上加熱する処理のことをいう。また、このような焼鈍処理の方法としては、例えば、（i）ロール状のキャリア付極薄銅箔を加熱炉（好ましくは真空又は窒素雰囲気の加熱炉）に入れ、そのまま加熱する方法、（ii）ロール状のキャリア付極薄銅箔をロール・トウ・ロール方式で連続的に搬送しつつ、数段の加熱炉を通過させて加熱する方法、（iii）ロール状のキャリア付極薄銅箔をロール・トウ・ロール方式で連続的に搬送しつつ、加熱したロールに接触させて加熱する方法を挙げることができる。
【００３８】
このような焼鈍処理においては、処理温度が１２０℃以上であることが必要である。処理温度が１２０℃未満では極薄銅箔における皺の発生を十分に抑止することができない。また、焼鈍処理による効果及び極薄銅箔の劣化の抑制という観点から、処理温度は１２０〜２８０℃の範囲であることが好ましく、１５０〜２５０℃の範囲であることがより好ましく、１５０〜２３０℃の範囲であることが特に好ましい。なお、このような焼鈍処理における昇温速度は特に限定されない。
【００３９】
また、このような焼鈍処理においては、処理時間が５分間以上であることが必要である。処理時間が５分未満では極薄銅箔における皺の発生を十分に抑止することができない。また、焼鈍処理による効果及びその効率という観点から、処理時間は５〜１２０分の範囲であることが好ましく、２０〜９０分の範囲であることがより好ましく、４０〜９０分の範囲であることが特に好ましい。
【００４０】
さらに、このような焼鈍処理後のキャリア付極薄銅箔においては、温度を３０℃から３８０℃まで変化させた場合における、前記キャリアの伸び率（ΔＬ１／Ｌ０）と前記極薄銅箔の伸び率（ΔＬ２／Ｌ０）との差の絶対値（｜ΔＬ１−ΔＬ２｜／Ｌ０）の最大値が０〜１．５％の範囲となることが好ましく、０〜１．４％の範囲となることがより好ましい。前記伸び率の差の絶対値（｜ΔＬ１−ΔＬ２｜／Ｌ０）の最大値が前記範囲内の値であれば、より確実に極薄銅箔における皺の発生を抑止することができる傾向にある。なお、伸び率とは、温度変化前の試料の長さ（Ｌ）に対する温度変化後の試料の伸びの変化量（ΔＬ）の比率のことをいう。
【００４１】
また、このような焼鈍処理後のキャリア付極薄銅箔においては、温度を３００℃から３８０℃まで変化させた場合における、前記キャリアの熱膨張係数（α１）と前記極薄銅箔の熱膨張係数（α２）との差の絶対値（｜α１−α２｜）の平均値が０〜１００ｐｐｍ／Ｋの範囲となることが好ましく、０〜８０ｐｐｍ／Ｋの範囲となることがより好ましい。前記熱膨張係数の差の絶対値（｜α１−α２｜）の平均値が前記範囲内の値であれば、より確実に極薄銅箔における皺の発生を抑止することができる傾向にある。
【００４２】
（第３の工程）
本発明の第１の製造方法においては、前記焼鈍処理後のキャリア付極薄銅箔を、キャリアが外側になるようにして、前記キャリア付片面フレキシブル銅張積層基板のポリイミド樹脂層の表面に積層してキャリア付両面フレキシブル銅張積層基板を得る（第３の工程）。
【００４３】
このような第３の工程においては、先ず、前記第１の工程で得られたキャリア付片面フレキシブル銅張積層基板と、前記第２の工程で得られた焼鈍処理後のキャリア付極薄銅箔とを用いる。このような焼鈍処理後のキャリア付極薄銅箔としては、前記焼鈍処理を施したものをそのまま用いてもよく、前記焼鈍処理を施した後に冷却したものを用いてもよい。
【００４４】
このような第３の工程においては、次に、焼鈍処理後のキャリア付極薄銅箔を、キャリアが外側になるようにして、キャリア付片面フレキシブル銅張積層基板のポリイミド樹脂層の表面に積層する。このようにキャリア付片面フレキシブル銅張積層基板にキャリア付極薄銅箔を積層する方法としては、適宜公知の方法を採用することができ、例えば、通常のハイドロプレス、真空タイプのハイドロプレス、オートクレーブ加圧式真空プレス、加熱ロールプレス、ダブルベルトプレス、連続式熱ラミネータ等を用いる方法を挙げることができる。
【００４５】
また、キャリア付片面フレキシブル銅張積層基板にキャリア付極薄銅箔を積層する際の温度は、極薄銅箔とポリイミド樹脂層との接着強度の観点から、３００〜４３０℃の範囲であることが好ましく、３５０〜４００℃の範囲であることがより好ましい。
【００４６】
本発明のキャリア付両面フレキシブル銅張積層基板の第１の製造方法は、以上説明したような第１の工程、第２の工程及び第３の工程を含む方法である。このような製造方法により得られるキャリア付両面フレキシブル銅張積層基板においては、前記極薄銅箔が前記キャリアにより保護されているため、例えば輸送する際に前記極薄銅箔にキズがつきにくい。そして、回路形成工程を行い両面フレキシブル配線基板を作製する前に、このようなキャリア付両面フレキシブル銅張積層基板に更に後述する第４の工程を行うことにより、両面フレキシブル銅張積層基板を得ることができる。また、このようなキャリア付両面フレキシブル銅張積層基板においては、極薄銅箔における皺の発生の抑止、及び後述する第４の工程における作業性の観点から、前記極薄銅箔と前記キャリアとの剥離強度が３〜１００Ｎ／ｍの範囲であることが好ましい。
【００４７】
（第４の工程）
本発明の両面フレキシブル銅張積層基板の第１の製造方法においては、前記キャリア付両面フレキシブル銅張積層基板から前記キャリアを剥離して前記両面フレキシブル銅張積層基板を得る（第４の工程）。
【００４８】
このような第４の工程において、前記キャリア付両面フレキシブル銅張積層基板から前記キャリアを剥離する方法は特に制限されず、適宜公知の方法を用いることができる。また、このようにキャリアを剥離した際には、前記剥離層がキャリアと共に剥離されてもよく、前記剥離層が得られた両面フレキシブル銅張積層基板の極薄銅箔上に転写されていてもよい。また、このように転写されている剥離層が導体の性質を阻害する場合には、剥離層を適宜公知の方法で除去することが望ましい。さらに、このような第４の工程においては、得られた両面フレキシブル銅張積層基板の極薄銅箔にメッキ処理を施して極薄銅箔の厚みを調節してもよい。
【００４９】
また、このような両面フレキシブル銅張積層基板は、前記極薄銅箔と前記ポリイミド樹脂層との接着強度（初期接着強度）が０．８ｋＮ／ｍ以上となるものであることが好ましい。さらに、このような両面フレキシブル銅張積層基板は、温度１５０℃の条件下で１６８時間の熱処理を施した場合において、熱処理前の初期接着強度に対する熱処理後の接着強度の比率（接着強度の耐熱保持率）が８０％以上となるものであることが好ましい。
【００５０】
本発明の両面フレキシブル銅張積層基板の第１の製造方法は、以上説明したような第１の工程、第２の工程、第３の工程及び第４の工程を含む方法である。このような本発明の製造方法によれば、キャリア付極薄銅箔の変形に起因する両面フレキシブル銅張積層基板の極薄銅箔における皺の発生が十分に抑止された両面フレキシブル銅張積層基板を効率良く且つ確実に得ることができる。また、このような本発明の製造方法によれば、銅箔の厚みが０．１〜１０μｍという極めて薄い銅箔を備えた両面フレキシブル銅張積層基板を得ることができるため、微細な回路形成をすることが可能な両面フレキシブル銅張積層基板を提供することが可能となる。さらに、このような本発明の製造方法により得られる両面フレキシブル銅張積層基板は、前記極薄銅箔と前記ポリイミド樹脂層との接着強度が高いため、例えば、チップオンフィルム（ＣＯＦ）用途のような微細細線で且つ高温での実装を必要とする用途にも好適に用いることができる。
【００５１】
＜両面フレキシブル銅張積層基板及びキャリア付両面フレキシブル銅張積層基板の第２の製造方法＞
次に、本発明の両面フレキシブル銅張積層基板及びキャリア付両面フレキシブル銅張積層基板の第２の製造方法について説明する。本発明の両面フレキシブル銅張積層基板の第２の製造方法においては、前記第１の工程において、前記キャリア付極薄銅箔に代えて他の銅箔を用いた以外は前述した両面フレキシブル銅張積層基板の第１の製造方法と同様にして、前記極薄銅箔を一方の面に、且つ他の銅箔を他方の面に備える両面フレキシブル銅張積層基板を得る（第１の工程、第２の工程、第３の工程、第４の工程）。
【００５２】
また、本発明のキャリア付両面フレキシブル銅張積層基板の第２の製造方法においては、前記第１の工程において、前記キャリア付極薄銅箔に代えて他の銅箔を用いた以外は前述したキャリア付両面フレキシブル銅張積層基板の第１の製造方法と同様にして、前記キャリア付極薄銅箔を一方の面に、且つ他の銅箔を他方の面に備えるキャリア付両面フレキシブル銅張積層基板を得る（第１の工程、第２の工程、第３の工程）。
【００５３】
本発明の第２の製造方法にかかる他の銅箔としては特に限定されず、圧延銅箔、電解銅箔等の公知の銅箔を用いることができる。また、このような他の銅箔の厚さは特に限定されるものではないが、厚みが５〜３５μｍであることが好ましく、８〜２０μｍであることがより好ましい。他の銅箔の厚みが前記下限未満では、基板の製造における搬送性が安定しない傾向にあり、他方、前記上限を超えると得られる両面フレキシブル銅張積層基板において微細な回路形成が困難となる傾向にある。さらに、このような他の銅箔の表面粗度（Ｒｚ）は、他の銅箔とポリイミド樹脂層との接着強度の観点から、１μｍ以下であることが好ましく、０．０１〜０．１μｍの範囲であることがより好ましい。なお、表面粗度（Ｒｚ）とは、ＪＩＳ  Ｂ  ０６０１に記載された方法に準じて表面粗さにおける十点平均粗さを測定した値を示す。
【実施例】
【００５４】
以下、実施例及び比較例に基づいて本発明をより具体的に説明するが、本発明は以下の実施例に限定されるものではない。
【００５５】
（合成例１）
先ず、溶媒としてＮ，Ｎ−ジメチルアセトアミド（ＤＭＡｃ）用い、この溶媒２９４ｇに２，２’−ビス〔４−（４−アミノフェノキシ）フェニル〕プロパン（ＢＡＰＰ）２９．１３ｇ（０．０７１モル）を溶解させた。次に、この溶液に３，３’，４，４’−ビフェニルテトラカルボン酸二無水物（ＢＰＤＡ）３．２２５ｇ（０．０１１モル）及び無水ピロメリット酸（ＰＭＤＡ）１３．５５ｇ（０．０６２モル）を添加した後に、室温にて３時間攪拌して、これらの化合物を重合反応せしめて、ポリイミド前駆体溶液Ａを得た。
【００５６】
なお、得られたポリイミド前駆体溶液Ａを用いてポリイミドフィルムを作製し、そのポリイミドフィルムの熱膨張係数を測定した。すなわち、得られたポリイミド前駆体溶液Ａを銅箔上に塗工した後に、１３０℃で５分間乾燥し、その後、１５分かけて３００℃まで昇温することによりイミド化を進行させてポリイミドフィルムを得た。得られたポリイミドフィルムの熱膨張係数は５５ｐｐｍ／Ｋであった。
【００５７】
（合成例２）
先ず、溶媒としてＮ，Ｎ−ジメチルアセトアミド（ＤＭＡｃ）用い、この溶媒３０７６ｇに４，４’−ジアミノ−２，２’−ジメチルビフェニル（ＤＡＤＭＢ）２０３．２２ｇ（０．９５７モル）及び１，３−ビス（４−アミノフェノキシ）ベンゼン（１，３−ＢＡＢ）３１．１０ｇ（０．１０６モル）を溶解させた。次に、この溶液に３，３’，４，４’−ビフェニルテトラカルボン酸二無水物（ＢＰＤＡ）６１．９６ｇ（０．２１１モル）及び無水ピロメリット酸（ＰＭＤＡ）１８３．７３ｇ（０．８４２モル）を添加した後に、室温にて４時間攪拌して、これらの化合物を重合反応せしめて、ポリイミド前駆体溶液Ｂを得た。
【００５８】
なお、得られたポリイミド前駆体溶液Ｂを用いてポリイミドフィルムを作製し、そのポリイミドフィルムの熱膨張係数を測定した。すなわち、得られたポリイミド前駆体溶液Ｂを銅箔上に塗工した後に、１３０℃で５分間乾燥し、その後、１５分かけて３００℃まで昇温することによりイミド化を進行させてポリイミドフィルムを得た。得られたポリイミドフィルムの熱膨張係数は１５ｐｐｍ／Ｋであった。
【００５９】
（実施例１）
先ず、キャリア付極薄銅箔（日本電解製、ＹＳＮＡＰ−３Ｂ、キャリアの厚み：１８μｍ、剥離層の厚み：約１００ｎｍ、極薄銅箔の厚み：３μｍ）の極薄銅箔の表面に、合成例１で得られたポリイミド前駆体溶液Ａを塗工し、１３０℃で５分間乾燥してポリイミド前駆体膜Ａを形成した。その後、このポリイミド前駆体膜Ａの表面に合成例２で得られたポリイミド前駆体溶液Ｂを塗工し、１３０℃で５分間乾燥してポリイミド前駆体膜Ｂを形成し、さらに、合成例１で得られたポリイミド前駆体溶液Ａを塗工し、１３０℃で５分間乾燥してポリイミド前駆体膜Ａを形成した。そして、１５分かけて３００℃まで昇温することによりイミド化を進行させ、ポリイミド樹脂層（３μｍの高熱膨張性樹脂層／２０μｍの低熱膨張性樹脂層／２μｍの高熱膨張性樹脂層）を形成してキャリア付両面フレキシブル銅張積層基板を得た。
【００６０】
次に、他のキャリア付極薄銅箔（日本電解製、ＹＳＮＡＰ−３Ｂ、キャリアの厚み：１８μｍ、剥離層の厚み：約１００ｎｍ、極薄銅箔の厚み：３μｍ）を準備し、他のキャリア付極薄銅箔を加熱炉に入れて温度１８０℃の条件下にて３０分間加熱（焼鈍処理）して、焼鈍処理後のキャリア付極薄銅箔を得た。
【００６１】
そして、ロールプレスを用い、温度条件を３８０℃として、得られた焼鈍処理後のキャリア付極薄銅箔を、キャリアが外側になるようにして、得られたキャリア付両面フレキシブル銅張積層基板のポリイミド樹脂層の表面に熱ラミネートしてキャリア付両面フレキシブル銅張積層基板を得た。このようにして得られたキャリア付両面フレキシブル銅張積層基板を図１に示す。すなわち、図１に示すキャリア付両面フレキシブル銅張積層基板６は、キャリア４上に剥離層３を介して極薄銅箔２が形成されている２枚のキャリア付極薄銅箔５、並びに高熱膨張性樹脂層１ａと低熱膨張性樹脂層１ｂと高熱膨張性樹脂層１ｃとを備える積層体であるポリイミド樹脂層１を備えている。そして、図１に示すキャリア付両面フレキシブル銅張積層基板６は、キャリア付極薄銅箔５が、キャリア４が外側になるようにして、ポリイミド樹脂層１の両面に積層されている。
【００６２】
次いで、得られたキャリア付両面フレキシブル銅張積層基板からキャリアを剥離して両面フレキシブル銅張積層基板を得た。このようにして得られた両面フレキシブル銅張積層基板を図２に示す。すなわち、図２に示す両面フレキシブル銅張積層基板７は、２枚の極薄銅箔２、並びに高熱膨張性樹脂層１ａと低熱膨張性樹脂層１ｂと高熱膨張性樹脂層１ｃとを備える積層体であるポリイミド樹脂層１を備えている。そして、図２に示す両面フレキシブル銅張積層基板７は、極薄銅箔２がポリイミド樹脂層１の両面に積層されている。
【００６３】
（実施例２）
焼鈍処理の処理時間を１時間とした以外は実施例１と同様にして両面フレキシブル銅張積層基板を得た。
【００６４】
（比較例１）
他のキャリア付極薄銅箔に焼鈍処理を施さなかった以外は実施例１と同様にして比較用の両面フレキシブル銅張積層基板を得た。
【００６５】
＜伸び率及び熱膨張係数の測定方法＞
サーマルメカニカルアナライザー（セイコーインスツルメント社製）を用い、引張モードにおける熱機械分析により、伸びの変化量をそれぞれ測定した。そして、その測定値から伸び率及び熱膨張係数を算出した。
【００６６】
なお、ポリイミドフィルムについては、温度を１００℃から２５０℃まで変化させた場合における熱膨張係数の平均値を算出した。また、キャリア付極薄銅箔の伸び率については、温度を３０℃から３８０℃まで変化させた場合における、キャリアの伸び率と極薄銅箔の伸び率との差の絶対値の最大値を算出した。さらに、キャリア付極薄銅箔の熱膨張係数については、温度を３００℃から３９５℃まで変化させた場合における、キャリアの熱膨張係数と極薄銅箔の熱膨張係数との差の絶対値の平均値を算出した。
【００６７】
＜接着強度（ピール強度）及び耐熱保持率の測定方法＞
（i）測定用試料の作製
実施例１、２及び比較例１で得られた両面フレキシブル銅張積層基板を用いて試料を作成した。すなわち、測定を容易にするために、極薄銅箔を含めた銅箔の厚みが８μｍとなるように、両面フレキシブル銅張積層基板に電解銅メッキを施した。そして、電解銅メッキした銅箔を幅１ｍｍの直線状にパターン形成して試料Ａを得た。また、この試料Ａに温度１５０℃の条件下にて１６８時間の耐熱試験を行って試料Ｂを得た。
【００６８】
（ii）接着強度及び耐熱保持率の測定
測定装置としては、テンシロンテスター（東洋精機製作所社製）を用いた。そして、試料Ａを評価する銅箔の反対側で両面テープによりステンレス板に固定した後に、銅箔を９０°方向に５０ｍｍ／分の速度で剥離して、接着強度を測定した。また、試料Ｂについても上記と同様の方法で接着強度を測定した。そして、試料Ａの接着強度に対する試料Ｂの接着強度の比率（接着強度の耐熱保持率）を算出した。
【００６９】
＜外観評価の方法＞
実施例１、２及び比較例１で得られた両面フレキシブル銅張積層基板の外観を目視にて評価した。そして、皺の発生がなく外観が良好なものを「合格」と判定し、それ以外の場合を「不合格」と判定した。
【００７０】
＜評価結果＞
実施例１、２及び比較例１で得られた両面フレキシブル銅張積層基板の接着強度及び耐熱保持率の測定結果、並びに外観評価の結果をそれぞれ表１に示す。また、実施例１、２及び比較例１における、焼鈍処理の処理時間及び処理温度、並びに焼鈍処理後のキャリア付極薄銅箔（比較例１については未処理のキャリア付極薄銅箔）のキャリアの伸び率と極薄銅箔の伸び率との差（最大値）、及びキャリアの熱膨張係数と極薄銅箔の熱膨張係数との差（平均値）をそれぞれ表１に示す。
【００７１】
【表１】
2008091463.tif 000002
【００７２】
表１に示した結果から明らかなように、本発明の製造方法により得られた両面フレキシブル銅張積層基板（実施例１、２）は、極薄銅箔とポリイミド樹脂層との接着強度が高く、しかも極薄銅箔における皺の発生が十分に抑止されたものであった。
【産業上の利用可能性】
【００７３】
以上説明したように、本発明によれば、極薄銅箔とポリイミド樹脂層との接着強度が高く、しかも極薄銅箔における皺の発生が十分に抑止された両面フレキシブル銅張積層基板を効率良く且つ確実に得ることが可能な両面フレキシブル銅張積層基板の製造方法を提供することが可能となる。
【図面の簡単な説明】
【００７４】
【図１】実施例において得られたキャリア付両面フレキシブル銅張積層基板を示す模式断面図である。
【図２】実施例において得られた両面フレキシブル銅張積層基板を示す模式断面図である。
【符号の説明】
【００７５】
１…ポリイミド樹脂層、１ａ…高熱膨張性樹脂層、１ｂ…低熱膨張性樹脂層、１ｃ…高熱膨張性樹脂層、２…極薄銅箔、３…剥離層、４…キャリア、５…キャリア付極薄銅箔、６…キャリア付両面フレキシブル銅張積層基板、７…両面フレキシブル銅張積層基板。
【図１】
2008091463.tif 000003
【図２】
2008091463.tif 000004